(57)【要約】【課題】従来のワックスの本来の機能である艶出し効果、撥水効果および滑り効果の外に、角閃石の機能である遠赤外線放射効果、マイナスイオン効果、防カビ効果、脱臭効果および抗菌効果、並びに免疫力を高める効果を合わせ有し、極めて優れた住宅環境での生活を可能とする複合ワックスを提供する。【解決手段】ワックスの製造工程中において、原材料からワックス成分を抽出した後のワックス成分抽出物８０〜９５重量％に、５０μｍ以下の角閃石の微粉末５〜２０重量％を添加混入することにより、複合ワックスを製造する。【選択図】なし【特許請求の範囲】
【請求項１】
ワックスの製造工程中において、原材料からワックス成分を抽出した後のワックス成分抽出物８０〜９５重量％に、５０μｍ以下の角閃石微粉末５〜２０重量％を添加混入することを特徴とする複合ワックスの製造方法。
【発明の詳細な説明】
【技術分野】
【０００１】
本発明は、床や家具等に使用されるワックス、特に艶出し効果、撥水効果および滑り効果を有する本来のワックスの効能の外に、遠赤外線放射効果、マイナスイオン効果、更には、脱臭効果、抗菌効果および防カビ効果、並びに免疫力を高める効果の複合機能を備えた複合ワックスの製造方法に関するものである。
【背景技術】
【０００２】
ワックスは、素材によって、天然ワックスと合成ワックスに分類され、更に前記天然ワックスは、素材によって、動・植物ワックス、鉱物ワックスおよび石油ワックスに分類される。従来、汎用されている前記天然ワックスと合成ワックス（以下、単に「ワックス」という）は、前記艶出し効果、撥水効果および滑り効果以外の機能は備わっていない。また、前記各種ワックスの機能に加えて他の機能を備えているワックスおよびその製造方法につき、過去の特許文献を遡及検索したが、１件も発見することができなかった。
【発明の開示】
【発明が解決しようとする課題】
【０００３】
前記従来のワックスでは、ワックス本来の機能である艶出し効果、撥水効果および滑り効果以外の機能を備えていないため、例えば、床等に脱臭効果または抗菌効果、あるいは防カビ効果を保持させる場合は、更に脱臭効果、抗菌効果、あるいは防カビ効果を備えた薬剤等を塗布しなければならないという課題があった。
【０００４】
そして、前記のように、ワックスの上に更に脱臭効果、抗菌効果、あるいは防カビ効果を備えた薬剤等を塗布すると、ワックス本来の機能が減少するという課題があった。
【０００５】
本発明は、前記課題を解決すべくなされたもので、ワックスの製造工程中において、原材料からワックス成分を抽出した後のワックス成分抽出物に角閃石の微粉末を添加混合して、該ワックスに艶出し効果、撥水効果および滑り効果の外に、角閃石が保有する遠赤外線放射効果、マイナスイオン効果、脱臭効果、抗菌効果および防カビ効果、並びに免疫力を高める効果を付与して、ワックスの機能を向上させる複合ワックスの製造方法を提供しようとするものである。
【課題を解決するための手段】
【０００６】
本発明は、ワックスの製造工程中において、原材料からワックス成分を抽出した後のワックス成分抽出物８０〜９５重量％に、５０μｍ以下の角閃石微粉末５〜２０重量％を添加混入するという手段を採用することにより、上記課題を解決した。
【発明の効果】
【０００７】
４０Ｋ（カリウム４０）を含有している天然放射性鉱物である角閃石微粉末がワックス成分中に添加混入されているので、前記４０Ｋによって角閃石を組成するＮａ、Ｃａ、Ｍｇ、Ｋが励起されて活性化され、従来のワックスに本来備わっている機能の外に、角閃石の機能である遠赤外線放射効果、マイナスイオン効果、脱臭効果、抗菌効果および防カビ効果、更に免疫の波動が高く、人体の免疫力を高める効果が付加され、従来のワックスでは全く期待することができなかった機能を備えることにより、従来に比して極めて優れた住宅環境での生活が可能となる。更に、４０Ｋによって遠赤外線やマイナスイオンが活性化されるので、ワックス成分中に角閃石微粉末が添加混入されていても、電磁波である遠赤外線やマイナスイオンは、前記ワックス成分によって遮蔽されることなく大気中に放散され、ワックスに前記遠赤外線放射効果、マイナスイオン効果、脱臭効果、抗菌効果および防カビ効果、並びに人体の免疫力が高まり、その効果を充分に発揮することができる。
【実施例】
【０００８】
本発明は、ワックスの本来の機能の外に、遠赤外線放射効果、マイナスイオン効果、脱臭効果、抗菌効果および防カビ効果、並びに人体の免疫力を高める効果を付与する物質として、角閃石の微粉末を採用し、これを所定の比率でワックス製造工程中において、原材料からワックス成分を抽出した後のワックス成分抽出物に添加混入することによって製造される。
【０００９】
本発明で使用する角閃石の化学組成式は、
（ＣａＮａＫ）３（ＭｇＦｅＡｌ）５（ＯＨＦ）２（ＳｉＡｌ）２Ｓｉ６Ｏ２２
から成っており、昇華鉱物ともいわれているが、学問的には温泉鉱物と呼ばれている。そして、前記角閃石は、地下で岩漿（Ｍａｇｍａ〜気圧３，０００、温度２，５００℃、酸素のない状態）の状態で溶融しており、地表に噴出すると酸素と接触して溶岩となり、その後凝固してできた火成岩である。
【００１０】
そして、本発明者は、本発明で採用される角閃石について、その特性を確認するため、遠赤外線放射率、マイナスイオン発生数、４０Ｋ含有量について測定した。そして、その結果を表１に示す。なお、遠赤外線の計測は、東北大学科学計測器研究所で行い、マイナスイオン数の測定は、後述する財団法人電力中央研究所で行った。
【００１１】
【表１】
2008201816.tif 000002
【００１２】
表１の測定結果から、角閃石は、遠赤外線放射率９６．０％、マイナスイオン発生数２，３５０個／ｃｍ３／ｓｅｃ、４０Ｋ含有量０．４ｍｇ／ｌであることが判った。
【００１３】
前記表１で示すように、角閃石がマイナスイオンを発生する理由について、本発明者は、角閃石からマイナスイオンを発生させる主要要因は、角閃石が放射する微量放射線であるとの確信を得、角閃石に含まれるウラン系列核種（２１４Ｂｉ）、トリウム系列核種（２２８Ａｃ）および４０Ｋの放射能濃度の測定を、東京都立産業技術研究所に依頼した。
【００１４】
そして、前記東京都立産業技術研究所は、角閃石をＵ−８容器に入れ、８０，０００秒間の測定を行い、Ｕ−８の標準線源との比較により、ウラン系列核種（２１４Ｂｉ）、トリウム系列核種（２２８Ａｃ）および４０Ｋの放射能濃度を、「ゲルマニウム半導体検出器」（ドイツ・キャンベラ製
ＧＲ３０１９）という測定機器を用いて測定した。その測定結果を表２に示す。
【００１５】
【表２】
2008201816.tif 000003
【００１６】
表２の測定結果から、原子力関係法律で規制されているウラン系列核種（２１４Ｂｉ）およびトリウム系列核種（２２８Ａｃ）の放射能濃度は、それぞれ０．０１４Ｂｑ／ｇ、０．０１３Ｂｑ／ｇで、いずれも極めて低く、前記法律上、また生体にとっても問題がないことが判った。一方、前記原子力関係法律で規制されていない４０Ｋは、前記ウラン系列核種（２１４Ｂｉ）およびトリウム系列核種（２２８Ａｃ）に比して、０．４０Ｂｑ／ｇと極めて高い放射濃度を有していることが判明した。すなわち、前記表２の測定結果から、角閃石は天然放射性鉱物であるということができる。
【００１７】
前記Ｂｑ(ベクレル)とは、放射性核種の壊変数が１秒につき１個であるときの放射能の量をいう。そして、角閃石中の、特に放射能濃度の高い４０Ｋにより電離(イオン化)作用が発生し、該電離作用によって壊変が起こり、角閃石中の電子、分子がプラスイオンおよびマイナスイオンを発生させると考えられる。なお、前記角閃石から発生したプラスイオンは、マイナスイオンの発生数より極めて少なく、且つ滝近くでマイナスイオンと共に発生するプラスイオンと同様に、ライフサイクルが短く短時間で消滅してしまう。
【００１８】
前記角閃石からマイナスイオンが発生することを立証するため、本発明者は、東京電力株式会社等、国内の９電力会社が共同出資して設立した財団法人電力中央研究所に、角閃石のマイナスイオンの発生数の測定を依頼した。そして、表３に示す測定結果が得られた。そして、比較のため、巷間、マイナスイオンが発生する鉱物といわれている「トルマリン(電気石)」についても測定を依頼した。なお、前記財団法人電力中央研究所では、ドイツのＤｅｕ  Ｉｎｄｕｓｔｒｉｅｓ，Ｉｎｃ．社製の「Ｍｏｄｅｌ  “Ｂｅｃｋｅｔｔ”」という測定器を使用し、主任研究員工学博士  須田知孝氏が測定を担当した。
【００１９】
【表３】
2008201816.tif 000004
【００２０】
前記表３の測定結果から、角閃石は、プレート状、塊状および粉末状のいずれの性状においても、マイナスイオンの発生数ほとんど差異はなく、２，５００個〜３，０００個／ｃｍ３／ｓｅｃのマイナスイオンが発生していることが確認できた。そして、本発明者は、表１に示すように、多量に角閃石に含まれ、且つ、ウラン系列核種（２１４Ｂｉ）およびトリウム系列核種（２２８Ａｃ）より１５倍程度高い放射能濃度を有する４０Ｋが、特に多数のマイナスイオンを発生させているとの立証を得た。一方、４０Ｋを全く含んでいないトルマリンからは、マイナスイオンは全く発生せず、前記本発明者の４０Ｋがマイナスイオンを発生させるという理論が正しいことが立証できた。
【００２１】
更に、本発明者は天然放射性鉱物である角閃石につき、防カビ抵抗、脱臭率および抗菌率についても測定した。なお、前記防カビ抵抗は、ＪＩＳ  Ｚ２９１１により測定した。更に、脱臭率は、脱臭テスト（ガステスト）により測定し、また抗菌率はハローテストにより測定した。
【００２２】
【表４】
2008201816.tif 000005
【００２３】
表４の測定結果から、防カビ抵抗は２で中の上程度の防カビ抵抗を有することが判った。また、脱臭率はアルカリ系７０．０％、酸性系７５．０％と中の上程度以上の脱臭率を有し、更に、抗菌率は桿菌系が９３．０％、球菌系９５．０％といずれも高い抗菌率を有することが判った。
【００２４】
前記角閃石による脱臭メカニズムは、物理的吸着または化学的吸着等の一般的作用ではなく、遠赤外線放射に基づく分解作用のため飽和状態とならないので、脱臭力を半永久的に有する。
【００２５】
また、角閃石の抗菌メカニズムは、大腸菌、ブドウ状球菌等の一般生菌の表層（壁）はマイナスイオンであって、そのため中性領域（ｐＨ７．０〜７．５）でしか生息が不可能であるが、前記角閃石は、プラスイオンをも発生するので、マイナスイオンである菌体（壁）が、前記プラスイオンによって破壊されると同時に、菌体蛋白質が変性して呼吸困難となり死滅するのである。
【００２６】
そして、前記角閃石に含有されている前記４０Ｋの元素は、該角閃石を組成する、例えば、Ｎａ、Ｃａ、Ｍｇ、Ｋの４大鉱物質を励起（Ｅｘｃｉｔｅｄ）する作用を有し、その励起作用により、前記Ｎａ、Ｃａ、Ｍｇ、Ｋの特性を最大限発揮させることができる。すなわち、原子や分子の最外殻にある電子が、外からのエネルギーで高いエネルギーの軌道に移って安定状態に戻るが、このとき光等を出し、前記Ｎａ、Ｃａ、Ｍｇ、Ｋが励起状態（Ｅｘｃｉｔｅｄ  Ｓｔａｔｅ）となり、該Ｎａ、Ｃａ、Ｍｇ、Ｋが活性化されるので、遠赤外線放射効果およびマイナスイオン効果、更には脱臭効果、抗菌効果および防カビ効果を高めることができる。
【００２７】
また、本発明者は、角閃石が優れた波動を有するのではないかと考え、波動を分析する「磁気共鳴分析器ＭＲＡ」を用いて免疫の波動について分析した。その結果、免疫の波動が「＋１８」という分析結果を得た。最も優れた波動は「＋２１」であるので、角閃石は極めて優れた免疫の波動を有し、人体の免疫力を高める効果を有することが判った。
【００２８】
本発明は、前記特性を有する角閃石の微粉末、好ましくは、５０μｍ以下、特に好ましくは２０μｍ以下、最も好ましくは１０μｍ以下の粒径の微粉末、好ましくは、５〜２０重量％、特に好ましくは７〜１８重量％、最も好ましくは１０〜１５重量％を、ワックス製造工程中において、原材料からワックス成分を抽出した後のワックス成分抽出物８０〜９５重量％中に添加混入して撹拌して、以下公知の方法によりワックスを製造するのである。
【００２９】
前記最も好ましい範囲である５μｍの粒径を有する角閃石微粉末１２重量％を、ワックス成分抽出物８８重量％に添加混入して製造されたワックスの特性につき、測定した結果を表５に示す。
【００３０】
【表５】
2008201816.tif 000006
【００３１】
表５の測定結果によれば、前記表１、表４に記載した測定結果をほぼ同一の測定結果が得られた。すなわち、前記したように、４０Ｋを含有している天然放射性鉱物である角閃石微粉末がワックス成分中に添加混入されていても、前記４０Ｋによって電磁波である遠赤外線やマイナスイオンが励起されて、前記ワックス成分によって遮蔽されることなく大気中に放射されるので、ほぼ同一の測定結果が得られたものである。なお、マイナスイオン数が表１に比して表４の方が増えているが、マイナスイオンの発生数は水分に接触すると１割程度増えるので、角閃石微粉末が水分を含むワックス成分抽出物に添加混入されたためである。
【００３２】
そして、前記角閃石微粉末をワックス成分抽出物に添加混入して製造されたワックスを床面等に塗布すると、ワックスの本来の機能である艶出し効果、撥水効果および滑り効果の外に、遠赤外線放射効果、マイナスイオン効果、防カビ効果、脱臭効果および抗菌効果の機能、並びに免疫力を高める機能を合わせ持たせることができる。
【００３３】
すなわち、遠赤外線放射効果については、体温が上がると副交感神経が優位になり、リンパ球が増加すると共に、血流を促進し、更に体力の消耗が非常に少ない等の利点があり、また、マイナスイオンが発生すると、鎮静、鎮痛、疲労回復等を図ることができる。そして、その他に防カビ効果、脱臭効果および抗菌効果、並びに免疫力を高める効果を有しているので、従来のワックスでは全く期待することができなかった極めて優れた住宅環境での生活が可能となる。